(57)【特許請求の範囲】
【請求項１】
基板の一面に透明電極及び配向層を介して液晶層を設けた液晶セルと前記基板の他面に接着された偏光板とを具備する液晶表示装置を製造する際に前記基板と偏光板との接着に用いる熱硬化性の接着剤組成物であって、この接着剤組成物がエチレンと酢酸ビニルとアクリレート系及び／又はメタクリレート系モノマーとの共重合体；エチレンと酢酸ビニルとマレイン酸及び／又は無水マレイン酸との共重合体；エチレンとアクリレート系及び／又はメタクリレート系モノマーとマレイン酸及び／又は無水マレイン酸との共重合体からなる群より選ばれる少なくとも１種のポリマー１００重量部に対し、有機過酸化物を０．１〜１０重量部、アクリロキシ基含有化合物，メタクリロキシ基含有化合物，及びアリル基含有化合物よりなる群から選択された少なくとも１つを０．１〜５０重量部添加してなることを特徴とする液晶表示装置用接着剤組成物。
【請求項２】
前記ポリマー１００重量部に対し、シランカップリング剤を０．０１〜５重量部添加してなることを特徴とする請求項１記載の液晶表示装置用接着剤組成物。
【請求項３】
前記ポリマー１００重量部に対し、炭化水素樹脂を１〜２００重量部添加してなることを特徴とする請求項１又は２記載の液晶表示装置用接着剤組成物。
【請求項４】
前記ポリマーがエチレンと酢酸ビニルとアクリレート系及び／又はメタクリレート系モノマーとの共重合体であり、その酢酸ビニル含有率が１０〜５０重量％、アクリレート系及び／又はメタクリレート系モノマーの含有率が０．０１〜１０重量％であることを特徴とする請求項１乃至３のいずれか１項記載の液晶表示装置用接着剤組成物。
【請求項５】
前記ポリマーがエチレンと酢酸ビニルとマレイン酸及び／又は無水マレイン酸との共重合体であり、その酢酸ビニル含有率が１０〜５０重量％、マレイン酸及び／又は無水マレイン酸の含有率が０．０１〜１０重量％であることを特徴とする請求項１乃至３のいずれか１項記載の液晶表示装置用接着剤組成物。
【請求項６】
前記ポリマーがエチレンとアクリレート系及び／又はメタクリレート系モノマーとマレイン酸及び／又は無水マレイン酸との共重合体であり、そのアクリレート系化合物の含有率が１０〜５０重量％、マレイン酸及び／又は無水マレイン酸の含有率が０．０１〜１０重量％であることを特徴とする請求項１乃至３のいずれか１項記載の液晶表示装置用接着剤組成物。
【請求項７】
前記基板がガラス基板、ポリカーボネート基板、ポリエステル樹脂基板、ポリアリレート樹脂基板、又はポリエーテルサルフォン樹脂基板であり、また、前記偏光板が偏向フィルムの両面を保護フィルムで被覆してなるものであって、当該保護フィルムがセルロース系フィルム、ポリエステル樹脂フィルム、ポリアクリル樹脂フィルム、ポリカーボネートフィルム、又はポリエーテルサルフォンフィルムであることを特徴とする請求項１乃至６のいずれか１項記載の液晶表示装置用接着剤組成物。
【発明の詳細な説明】
【０００１】
【発明の属する技術分野】
本発明は、オプトエレクトロニクス分野において、液晶分子の電場による応答性を利用した表示を目的とする液晶表示装置の液晶セルと偏光板との貼り合わせに用いられる接着剤組成物に関する。
【０００２】
【従来の技術及び発明が解決しようとする課題】
従来より、一面に透明電極及び配向層を形成した２枚の基板の前記配向層を対向配置させ、その間に液晶層を介在させると共に、一方の基板の他面に偏光板を接着した液晶表示装置（ＬＣＤ）が広く使用されている。この場合、前記基板と偏光板との貼り合わせにアクリル系感圧性接着剤を用いる技術が知られている（特開昭５７−１９５２０８号公報、特開平３−１２４７１号公報）。
【０００３】
ここで、液晶表示装置用偏光板は、偏向フィルムの両面を保護フィルムで被覆保護してなるものであるが、その保護フィルムは、セルロース系フィルム、ポリエステル樹脂フィルム、ポリアクリル樹脂フィルム、ポリカーボネートフィルム、ポリエーテルサルフォン等が用いられており、一方液晶セルの表面基板もガラス、ポリカーボネート、ポリエステル樹脂、ポリアリレート樹脂等、多種多様になってきており、また、両者の貼り合わせ後には各種処理や実使用上の耐久性が要求される。しかし、現行のアクリル系感圧性接着剤は、接着力が貼り合わせの圧力に依存し、貼り合わせ後の耐熱、耐温湿熱促進試験による接着力低下は否めず、接着界面の剥れ、浮き、発泡が発生する。即ち、偏光板と液晶セルの表面基板を接着一体化させた積層体の基板表面に透明電極の形成及び配向処理等、熱を伴う処理を施す場合、従来のアクリル系感圧性接着剤では耐熱性が低いために、接着界面の剥れ等が生じるという問題がある。
【０００４】
本発明は、上記事情に鑑みなされたもので、初期接着力に優れ、また耐熱性に優れているので熱を伴う処理に十分耐え、耐久性に優れた、液晶セルの基板と偏光板との接着に用いられる液晶表示装置用接着剤組成物を提供することを目的とする。
【０００５】
【課題を解決するための手段及び発明の実施の形態】
本発明者らは、上記目的を達成するため鋭意検討を行った結果、上記液晶セルの基板と偏光板との接着に、エチレンと酢酸ビニルとアクリレート系及び／又はメタクリレート系モノマーとの共重合体；エチレンと酢酸ビニルとマレイン酸及び／又は無水マレイン酸との共重合体；エチレンとアクリレート系及び／又はメタクリレート系モノマーとマレイン酸及び／又は無水マレイン酸との共重合体からなる群より選ばれる少なくとも１種のポリマーを主成分とした熱硬化性接着剤を用いた場合、この接着剤は透明性、耐候性に優れるポリマーを主成分とした熱硬化性接着剤であるため、初期接着力が高く、耐久性に優れる基板と偏光板の接着が可能となること、また、この接着剤は耐熱性に優れているので、熱を伴う処理に耐えることができて、液晶セルの表面基板をも一体化した偏光板を提供することができることを知見し、本発明をなすに至った。
【０００６】
即ち、本発明は、以下の液晶表示装置用接着剤組成物を提供する。
請求項１：
基板の一面に透明電極及び配向層を介して液晶層を設けた液晶セルと前記基板の他面に接着された偏光板とを具備する液晶表示装置を製造する際に前記基板と偏光板との接着に用いる熱硬化性の接着剤組成物であって、この接着剤組成物がエチレンと酢酸ビニルとアクリレート系及び／又はメタクリレート系モノマーとの共重合体；エチレンと酢酸ビニルとマレイン酸及び／又は無水マレイン酸との共重合体；エチレンとアクリレート系及び／又はメタクリレート系モノマーとマレイン酸及び／又は無水マレイン酸との共重合体からなる群より選ばれる少なくとも１種のポリマー１００重量部に対し、有機過酸化物を０．１〜１０重量部、アクリロキシ基含有化合物，メタクリロキシ基含有化合物，及びアリル基含有化合物よりなる群から選択された少なくとも１つを０．１〜５０重量部添加してなることを特徴とする液晶表示装置用接着剤組成物。
請求項２：
前記ポリマー１００重量部に対し、シランカップリング剤を０．０１〜５重量部添加してなることを特徴とする請求項１記載の液晶表示装置用接着剤組成物。
請求項３：
前記ポリマー１００重量部に対し、炭化水素樹脂を１〜２００重量部添加してなることを特徴とする請求項１又は２記載の液晶表示装置用接着剤組成物。
請求項４：
前記ポリマーがエチレンと酢酸ビニルとアクリレート系及び／又はメタクリレート系モノマーとの共重合体であり、その酢酸ビニル含有率が１０〜５０重量％、アクリレート系及び／又はメタクリレート系モノマーの含有率が０．０１〜１０重量％であることを特徴とする請求項１乃至３のいずれか１項記載の液晶表示装置用接着剤組成物。
請求項５：
前記ポリマーがエチレンと酢酸ビニルとマレイン酸及び／又は無水マレイン酸との共重合体であり、その酢酸ビニル含有率が１０〜５０重量％、マレイン酸及び／又は無水マレイン酸の含有率が０．０１〜１０重量％であることを特徴とする請求項１乃至３のいずれか１項記載の液晶表示装置用接着剤組成物。
請求項６：
前記ポリマーがエチレンとアクリレート系及び／又はメタクリレート系モノマーとマレイン酸及び／又は無水マレイン酸との共重合体であり、そのアクリレート系化合物の含有率が１０〜５０重量％、マレイン酸及び／又は無水マレイン酸の含有率が０．０１〜１０重量％であることを特徴とする請求項１乃至３のいずれか１項記載の液晶表示装置用接着剤組成物。
請求項７：
前記基板がガラス基板、ポリカーボネート基板、ポリエステル樹脂基板、ポリアリレート樹脂基板、又はポリエーテルサルフォン樹脂基板であり、また、前記偏光板が偏向フィルムの両面を保護フィルムで被覆してなるものであって、当該保護フィルムがセルロース系フィルム、ポリエステル樹脂フィルム、ポリアクリル樹脂フィルム、ポリカーボネートフィルム、又はポリエーテルサルフォンフィルムであることを特徴とする請求項１乃至６のいずれか１項記載の液晶表示装置用接着剤組成物。
【０００７】
以下、本発明につき更に詳述すると、本発明による接着剤組成物は主成分としてエチレンと酢酸ビニルとアクリレート系及び／又はメタクリレート系モノマーとの共重合体；エチレンと酢酸ビニルとマレイン酸及び／又は無水マレイン酸との共重合体；エチレンとアクリレート系及び／又はメタクリレート系モノマーとマレイン酸及び／又は無水マレイン酸との共重合体からなる群より選ばれる少なくとも１種のポリマーを用いた熱硬化性接着剤であることを特徴とする。
【０００９】
上記エチレンと酢酸ビニルとアクリレート系及び／又はメタクリレート系モノマーとからなる共重合体としては、好ましくは酢酸ビニル含有率が１０〜５０重量％、更に好ましくは１４〜４５重量％のものが使用される。酢酸ビニル含有率が１０重量％より低いと、加熱硬化させた接着剤の透明度や光学的均一性が充分とならず、一方５０重量％を超えると透明度や光学的均一性は良好となるが、接着層の強度や耐久性が著しく低下してしまう傾向となる。更に、上記アクリレート系及び／又はメタクリレート系モノマーの含有率は０．０１〜１０重量％であることが好ましく、更に好ましくは０．０５〜５重量％のものが使用される。モノマーの含有率が０．０１重量％より低いと接着力の改善効果が低下し、一方１０重量％を超えると加工性が低下してしまう場合がある。
【００１０】
使用可能なアクリレート系及び／又はメタクリレート系モノマーとしては、アクリル酸エステルあるいはメタクリル酸エステル系モノマーの中から選ばれるモノマーであり、アクリル酸又はメタクリル酸と炭素数１〜２０、特に１〜１８の非置換又はエポキシ基等の置換基を有する置換脂肪族アルコールとのエステルが好ましく、例えばアクリル酸メチル、メタクリル酸メチル、アクリル酸エチル、メタクリル酸エチル、メタクリル酸グリシジル等が挙げられる。
【００１１】
更に、上記エチレンと酢酸ビニルとマレイン酸及び／又は無水マレイン酸とからなる共重合体としては、好ましくは酢酸ビニル含有率が１０〜５０重量％、更に好ましくは１４〜４５重量％のものが使用される。酢酸ビニル含有率が１０重量％より低いと、加熱硬化させた接着剤の透明度や光学的均一性が充分とならず、一方５０重量％を超えると透明度や光学的均一性は良好となるが、接着層の強度や耐久性が著しく低下してしまう傾向となる。また、上記マレイン酸及び／又は無水マレイン酸の含有率は０．０１〜１０重量％であることが好ましく、更に好ましくは０．０５〜５重量％のものが使用される。この含有率が０．０１重量％より低いと接着力の改善効果が低下し、一方１０重量％を超えると加工性が低下してしまう場合がある。
【００１２】
上記エチレンとアクリレート系及び／又はメタクリレート系モノマーとマレイン酸及び／又は無水マレイン酸とからなる共重合体としては、好ましくはアクリレート系化合物の含有率が１０〜５０重量％、更に好ましくは１４〜４５重量％のものが使用される。アクリレート系化合物の含有率が１０重量％より低いと、加熱硬化させた接着剤の透明度や光学的均一性が充分とならず、一方５０重量％を超えると透明度や光学的均一性は良好となるが、接着層の強度や耐久性が著しく低下してしまう傾向となる。更に、上記マレイン酸及び／又は無水マレイン酸の含有率は０．０１〜１０重量％であることが好ましく、更に好ましくは０．０５〜５重量％のものが使用される。この含有率が０．０１重量％より低いと接着力の改善効果が低下し、一方１０重量％を超えると加工性が低下してしまう場合がある。
【００１３】
なお、アクリレート系及び／又はメタクリレート系モノマーとしては、上述したものと同様のものが挙げられる。
【００１６】
本発明の接着剤組成物には、その硬化のために、有機過酸化物が添加される。添加される有機過酸化物としては、７０℃以上の温度で分解してラジカルを生ずるものであればいずれも使用可能であるが、半減期１０時間の分解温度が５０℃以上のものがより好ましく、成膜加工温度、架橋温度、貯蔵安定性等を考慮して選択することができる。
【００１７】
使用可能な過酸化物としては、例えば２，５−ジメチルヘキサン−２，５−ジハイドロパーオキサイド；２，５−ジメチル−２，５−ジ（ｔ−ブチルパーオキシ）ヘキシン−３；ジ−ｔ−ブチルパーオキサイド；ｔ−ブチルクミルパーオキサイド；２，５−ジメチル−２，５−ジ（ｔ−ブチルパーオキシ）ヘキサン；ジクミルパーオキサイド；α，α’−ビス（ｔ−ブチルパーオキシイソプロピル）ベンゼン；ｎ−ブチル−４，４−ビス（ｔ−ブチルパーオキシ）バレレート；２，２−ビス（ｔ−ブチルパーオキシ）ブタン；１，１−ビス（ｔ−ブチルパーオキシ）シクロヘキサン；１，１−ビス（ｔ−ブチルパーオキシ）−３，３，５−トリメチルシクロヘキサン；ｔ−ブチルパーオキシベンゾエート；ベンゾイルパーオキサイド；ｔ−ブチルパーオキシアセテート；１，１−ビス（ｔ−ブチルパーオキシ）−３，３，５−トリメチルシクロヘキサン；１，１−ビス（ｔ−ブチルパーオキシ）シクロヘキサン；メチルエチルケトンパーオキサイド；ｔ−ブチルハイドロパーオキサイド；ｐ−メンタンハイドロパーオキサイド；ヒドロキシヘプチルパーオキサイド；クロルヘキサノンパーオキサイド；オクタノイルパーオキサイド；デカノイルパーオキサイド；ラウロイルパーオキサイド；クミルパーオキシオクトエート；サクシニックアシッドパーオキサイド；アセチルパーオキサイド；ｔ−ブチルパーオキシ（２−エチルヘキサノエート）；ｍ−トルオイルパーオキサイド；ベンゾイルパーオキサイド；ｔ−ブチルパーオキシイソブチレート；２，４−ジクロロベンゾイルパーオキサイドなどが挙げられる。
【００１８】
有機過酸化物としては、これらのうちの１種を単独で又は２種以上を混合して用いることができ、その添加量は通常ポリマー１００重量部に対し０．１〜１０重量部で充分である。
【００１９】
また、本発明の接着剤組成物には、接着促進剤としてシランカップリング剤を添加することができる。このシランカップリング剤としてはビニルトリエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、γ−クロロプロピルメトキシシラン、ビニルトリクロロシラン、γ−メルカプトプロピルトリメトキシシラン、γ−アミノプロピルトリエトキシシラン、Ｎ−β（アミノエチル）−γ−アミノプロピルトリメトキシシランなどがあり、これらの１種を単独で又は２種以上を混合して用いることができる。これらシランカップリング剤の添加量は、ポリマー１００重量部に対し通常０．０１〜５重量部で充分である。
【００２０】
更に、本発明の接着剤組成物の物性（機械的強度、光学的特性、接着性、耐熱性、耐湿熱性、耐候性、架橋速度）などの改良や調節のために、本発明においては、アクリロキシ基、メタクリロキシ基又はアリル基含有化合物を添加することができる。
【００２１】
この目的に供せられる化合物としては、アクリル酸あるいはメタクリル酸誘導体、例えばそのエステルやアミドが最も一般的である。この場合、エステル残基としては、メチル、エチル、ドデシル、ステアリル、ラウリルのようなアルキル基の他に、シクロヘキシル基、テトラヒドロフルフリル基、アミノエチル基、２−ヒドロキシエチル基、３−ヒドロキシプロピル基、３−クロロ−２−ヒドロキシプロピル基などが挙げられる。また、アクリル酸又はメタクリル酸とエチレングリコール、トリエチレングリコール、ポリエチレングリコール、グリセリン、トリメチロールプロパン、ペンタエリスリトール等の多官能アルコールとのエステルも同様に用いられる。アミドとしては、アクリルアミドが代表的である。また、アリル基含有化合物としては、トリアリルシアヌレート、トリアリルイソシアヌレート、フタル酸ジアリル、イソフタル酸ジアリル、マレイン酸ジアリル等が挙げられ、これらの１種又は２種以上の混合物が、ポリマー１００重量部に対し０．１〜５０重量部、好ましくは０．５〜３０重量部添加して用いられる。５０重量部を超えると接着剤の調製時の作業性や製膜性を低下させることがあり、０．１重量部未満であると前記機械的強度向上改良効果が低下する場合がある。
【００２２】
なおまた、本発明の接着剤組成物には、加工性や貼り合わせ等の加工性向上の目的で炭化水素樹脂を添加することができる。この場合、添加される炭化水素樹脂は天然樹脂系、合成樹脂系のいずれでも差支えない。天然樹脂系ではロジン、ロジン誘導体、テルペン系樹脂が好適に用いられる。ロジンではガム系樹脂、トール油系樹脂、ウッド系樹脂を用いることができる。ロジン誘導体としてはロジンをそれぞれ水素化、不均一化、重合、エステル化、金属塩化したものを用いることができる。テルペン系樹脂ではα−ピネン、β−ピネンなどのテルペン系樹脂のほか、テルペンフェノール樹脂を用いることができる。また、その他の天然樹脂としてダンマル、コーバル、シェラックを用いても差支えない。一方、合成樹脂系では石油系樹脂、フェノール系樹脂、キシレン系樹脂が好適に用いられる。石油系樹脂では脂肪族系石油樹脂、芳香族系石油樹脂、脂環族系石油樹脂、共重合系石油樹脂、水素化石油樹脂、純モノマー系石油樹脂、クマロンインデン樹脂を用いることができる。フェノール系樹脂ではアルキルフェノール樹脂、変性フェノール樹脂を用いることができる。キシレン系樹脂ではキシレン樹脂、変性キシレン樹脂を用いることができる。
【００２３】
上記炭化水素樹脂の添加量は適宜選択されるが、ポリマー１００重量部に対して１〜２００重量部が好ましく、より好ましくは５〜１５０重量部である。
【００２４】
以上の添加剤の他、本発明の接着剤組成物は、紫外線吸収剤、老化防止剤、染料、加工助剤等を少量含んでいても良い。また、場合によってはシリカゲル、炭酸カルシウム、シリコン共重合体の微粒子等の添加剤を少量含んでも良い。
【００２５】
本発明の接着剤組成物は、上記ポリマーと上述の添加剤とを均一に混合し、押出機、ロール等で混練した後、カレンダー、ロール、Ｔダイ押出、インフレーション等の製膜法により所定の形状に製膜して用いることができる。なお、製膜に際してはブロッキング防止、偏光板保護フィルムあるいは液晶セルとの圧着時の脱気を容易にするため、エンボス加工を施しても良い。また、上記ポリマーと上述の添加剤とを保護フィルムや液晶セル表面基板に何ら影響を及ぼさない溶媒に均一に溶解させ、フィルムの表面に均一に塗布し、仮圧着した後、加熱して接着硬化させることができる。
【００２６】
本発明の接着剤組成物は、例えば図１に示したような液晶表示装置、即ち一面に透明電極３，３’及び配向層４，４’を有する２枚の基板２，２’を配向層４，４’が対向するように配置し、それらの間に液晶層５を介在させた液晶セル１と、その一方の基板２の他面に積層された偏光板６と、他方の基板２’の他面に積層された検光板７とを具備する液晶表示装置の製造において、基板２，２’と偏光板６とを接着するために使用するものである。この場合、偏光板６は、通常図２に示したように偏光フィルム６’の両面をそれぞれ保護フィルム６’’，６’’で被覆保護してなるものであり、従って上記接着は、保護フィルム６’’と基板２，２’との接着である。なお、このような接着後、上記基板一面に透明電極を形成し、更に配向処理を行うなどの常法に従って液晶表示装置を製造することができる。
【００２７】
なお、上記基板の種類は適宜選定でき、例えば、ガラス、ポリカーボネート、ポリエステル樹脂、ポリアリレート樹脂、ポリエーテルサルフォン樹脂などを挙げることができ、また、この基板と接着される偏光板の保護フィルムとしては、セルロース系フィルム、ポリエステル樹脂、ポリアクリル樹脂フィルム、ポリカーボネートフィルム、ポリエーテルサルフォン等を例示することができる。
【００２８】
本発明の熱硬化性接着剤の硬化条件としては、用いる有機過酸化物の種類に依存するが、７０〜１７０℃、特に７０〜１５０℃で２〜６０分、特に５〜３０分とすることが好ましい。この場合、硬化は、好ましくは０．０１〜５０ｋｇｆ／ｃｍ２、特に０．１〜２０ｋｇｆ／ｃｍ２の加圧下で行うことが推奨される。
【００２９】
【発明の効果】
本発明による接着剤組成物は、上記ポリマーを主成分とする熱硬化性接着剤であるため、透明性、耐候性に優れる。また、有機過酸化物、及び更に必要により添加されたアクリロキシ基含有化合物、メタクリロキシ基含有化合物、アリル基含有化合物による架橋構造を有するため、耐熱性、耐湿熱性、透明性が向上する。また、シランカップリング剤の添加により熱硬化に伴う接着性が向上し、初期接着力、熱的安定性に優れる接着力が得られる。これらの作用により、従来のアクリル系感圧性接着剤と比較して耐熱性をはじめとする信頼性が飛躍的に向上し、これに伴い偏光板と液晶セル表面基板を接着一体化させた積層体の基板表面に透明電極の形成及び配向処理等、熱を伴う処理を施す場合、従来のアクリル系接着剤では耐熱性が低いために接着界面の剥れ等が発生したが、本発明の接着剤組成物を用いることにより、熱を伴う処理に耐え得る液晶セル表面基板をも一体化した偏光板を提供することが可能となる。
【００３０】
【実施例】
以下、実施例と比較例を示し、本発明を具体的に説明するが、本発明は下記の実施例に制限されるものではない。
【００３４】
［比較例］
アクリル酸エチル９５重量部とアクリル酸５重量部の配合物をトルエン中で重合させ、これにポリイソシアネート１重量部を添加してアクリル系感圧性接着剤を得た。これをトリアセテートフィルム上にロールコーターを用いて塗布、乾燥し、ポリカーボネートフィルムに脱気しながら０．５ｋｇｆ／ｃｍ２の圧力で圧着し、積層体Ｄを得た。
【００３７】
［実施例１］
エチレン−酢酸ビニル−グリシジルメタクリレート共重合体（住友化学工業社製、ボンドファースト２Ａ、酢酸ビニル含量８％、グリシジルメタクリレート含量３％）１００重量部に対し、ベンゾイルパーオキサイド（日本油脂社製、ナイパーＢ）２．０重量部、γ−メタクリロキシプロピルトリメトキシシラン（信越シリコーン社製、ＫＢＭ５０３）０．５重量部、トリアリルイソシアヌレート（日本化成社製、ＴＡＩＣ）２．０重量部を混合し、樹脂濃度が２０重量％になるようにトルエンに均一に溶解した溶液を調製した。次いで、トリアセテートフィルム上にロールコーターを用いてこの溶液を均一に塗布、乾燥したフィルムをポリカーボネートフィルムに脱気しながら０．５ｋｇｆ／ｃｍ2の圧力で圧着し、これを１００℃オーブン中で３０分間加熱して積層体Ａを得た。
【００３８】
［実施例２］
実施例１において、ポリカーボネートフィルムの代わりにガラスを用いた積層体Ｂを同様の手法によって得た。
【００３９】
［実施例３］
実施例１において、トリアセテートフィルムの代わりにポリエステルフィルムを、ポリカーボネートフィルムの代わりにガラスを用いた積層体Ｃを同様の手法によって得た。
【００４０】
次に、各実施例１〜３及び比較例の積層体について１８０゜剥離試験を温度条件を変えて行った。結果を表１に示す。
【００４１】
【表１】
0003622804.tif 000002
【００４２】
［実施例４］
エチレン−酢酸ビニル−無水マレイン酸共重合体（三菱化学工業社製、ＭＯＤＩＣ  Ｅ−１００Ｈ、酢酸ビニル含量約２０％、無水マレイン酸含量約０．５％）１００重量部に対し、１，１−ビス（ｔ−ブチルパーオキシ）３，３，５−トリメチルシクロヘキサン（日本油脂社製、パーヘキサ３Ｍ）２．０重量部、γ−メタクリロキシプロピルトリメトキシシラン０．５重量部、トリアリルイソシアヌレート１．０重量部を混合し、８０℃のロールで混練した後、カレンダーで膜厚１００μｍに製膜した。この膜をトリアセテートフィルム（１）及びポリカーボネートフィルム（２）間に挟み、真空袋で脱気しながら１３０℃オーブン中で１０分間加熱して積層体Ａを得た。
【００４３】
［実施例５］
実施例４において、ポリカーボネートフィルムの代わりにガラスを用いた積層体Ｂを同様の手法によって得た。
【００４４】
［実施例６］
実施例４において、トリアセテートフィルムの代わりにポリエステルフィルムを、ポリカーボネートフィルムの代わりにガラスを用いた積層体Ｃを同様の手法によって得た。
【００４５】
次に、各実施例４〜６及び比較例の積層体について１８０゜剥離試験を温度条件を変えて行った。結果を表２に示す。
【００４６】
【表２】
0003622804.tif 000003
【００４７】
［実施例７］
エチレン−エチルアクリレート−無水マレイン酸共重合体（住友化学工業社製、ＬＸ４１１０、エチレン含量９１％、エチルアクリレート含量８％、無水マレイン酸含量１％）１００重量部に対し、１，１−ビス（ｔ−ブチルパーオキシ）３，３，５−トリメチルシクロヘキサン（日本油脂社製、パーヘキサ３Ｍ）２．０重量部、γ−メタクリロキシプロピルトリメトキシシラン０．５重量部、トリアリルイソシアヌレート１．０重量部を混合し、８０℃のロールで混練した後、カレンダーで膜厚１００μｍに製膜した。この膜をトリアセテートフィルム（１）及びポリカーボネートフィルム（２）間に挟み、真空袋で脱気しながら１３０℃オーブン中で１０分間加熱して積層体Ａを得た。
【００４８】
［実施例８］
実施例７において、ポリカーボネートフィルムの代わりにガラスを用いた積層体Ｂを同様の手法によって得た。
【００４９】
［実施例９］
実施例７において、トリアセテートフィルムの代わりにポリエステルフィルムを、ポリカーボネートフィルムの代わりにガラスを用いた積層体Ｃを同様の手法によって得た。
【００５０】
次に、各実施例７〜９及び比較例の積層体について１８０゜剥離試験を温度条件を変えて行った。結果を表３に示す。
【００５１】
【表３】
0003622804.tif 000004
【００５７】
上記の結果から明らかなように、アクリル系感圧性接着剤を用いた積層体Ｄは、温度が高くなると著しくその接着力が低下する。従って、各種積層体の表面に液晶を配向させるための処理を行う際、その熱に耐えることができず、接着界面の浮き、剥離を起こす可能性がある。それに対し、本発明の接着剤組成物を使用した各種積層体は、７０℃という高温下においても、その一体化構造を崩すことなく処理することができる。
【００５８】
また、耐湿熱試験（５０℃×９５％ＲＨ×５００ｈｒ）後における各種積層体の外観を目視で検査したところ、アクリル系感圧性接着剤を用いた積層体Ｄには接着界面での発泡による浮きが見られた。
【図面の簡単な説明】
【図１】液晶表示装置の一例を示す断面図である。
【図２】偏光板の一例を示す断面図である。
【符号の説明】
１  液晶セル
２，２’  基板
３，３’  透明電極
４，４’  配向層
５  液晶層
６  偏光板
６’  偏光フィルム
６’’  保護フィルム
７  検光板
【図１】
0003622804.tif 000005
【図２】
0003622804.tif 000006